(57)【特許請求の範囲】
【請求項１】
コーティング組成物用水性バインダ系であって、該水性バインダ系は、
Ａ）水性バインダ系の全質量を基準として少なくとも１０ｗｔ％の水、
Ｂ）少なくとも１種のヒドロキシル官能性バインダポリマー、及び、
Ｃ）水性バインダ系の全質量を基準として０．１〜２０ｗｔ％の少なくとも１種の第四級アンモニウム化合物、ここで該第四級アンモニウム化合物はペンダント基を有するコア第四級アンモニウム基を含み、該ペンダント基は、
ｉ）直鎖又は枝分かれ鎖アルキル又はアルケニル基である、８〜１６個の炭素原子を有するヒドロカルビル基、
ｉｉ）２個の独立したヒドロキシル末端基、ここで各ヒドロキシル末端基は１〜１０個のアルキレンオキシド残基を含みそして第四級アンモニウム化合物中のアルキレンオキシド残基の総数は５〜１２個である、及び、
ｉｉｉ）Ｃ１〜Ｃ８ヒドロカルビル基、
を含み、
ここでＢ）及びＣ）は水性バインダ系内で互いに共有結合していない、水性バインダ系。
【請求項２】
前記第四級アンモニウム化合物は式（Ｉ）
【化１】
0006951444.tif 000008
（上式中、Ｒ1は直鎖又は枝分かれ鎖アルキル又はアルケニル基である、８〜１６個の炭素原子を有するヒドロカルビル基であり、
ｍ及びｎは独立して１〜１０の値を有し、
ｍ＋ｎの合計は５〜１２であり、そして
各Ｘは、−Ｏ−を末端とするエチレンオキシド残基及び−Ｏ−を末端とするプロピレンオキシド残基から独立して選ばれ、それにより、式（Ｉ）の化合物は２つの末端ヒドロキシル基を含む）のものである、請求項１記載の水性バインダ系。
【請求項３】
前記ヒドロキシル官能性バインダポリマーはポリ（メタ）アクリレート、ポリウレタン、ポリエステル及びそれらのコポリマーから選ばれる、請求項１又は２記載の水性バインダ系。
【請求項４】
前記水性バインダ系の全質量を基準として４０〜８０ｗｔ％の水を含む、請求項１〜３のいずれか１項記載の水性バインダ系。
【請求項５】
前記水性バインダ系の全質量を基準として１０〜５０ｗｔ％のヒドロキシル官能性バインダポリマーを含む、請求項１〜４のいずれか１項記載の水性バインダ系。
【請求項６】
少なくとも１種の顔料又は染料を含む、請求項１〜５のいずれか１項記載の水性バインダ系。
【請求項７】
アニオン性界面活性剤及び非イオン性界面活性剤から選ばれる少なくとも１種の界面活性剤を含む、請求項１〜６のいずれか１項記載の水性バインダ系。
【請求項８】
請求項１〜７のいずれか１項記載の水性バインダ系及びポリイソシアネートを含むコーティング組成物。
【請求項９】
Ｂ）及びＣ）はポリイソシアネートと反応してポリマーマトリックスを形成する、請求項８記載のコーティング組成物を硬化することによって得られるコーティング。
【請求項１０】
前記コーティングはＪＩＳ Ｚ ２８０１による抗微生物活性が少なくともｌｏｇ２減少の大腸菌活性である、請求項９記載のコーティング。
【請求項１１】
前記コーティングはＪＩＳ Ｚ ２８０１による抗微生物活性が少なくともｌｏｇ２減少のブドウ球菌活性である、請求項９又は１０記載のコーティング。
【請求項１２】
前記コーティングは該コーティング中の全固形分を基準にして１４ｗｔ％以下のＣ）を含む、請求項９〜１１のいずれか１項記載のコーティング。
【請求項１３】
請求項８記載のコーティング組成物を基材に塗布する工程、及び、前記コーティング組成物を硬化させる工程を含む、基材上に抗微生物コーティングを提供する方法。
【請求項１４】
水性コーティング組成物の硬化時に形成されるポリマーマトリックス中に第四級アンモニウム化合物を反応させることによってコーティングに抗微生物活性を与えるための式（Ｉ）：
【化２】
0006951444.tif 000009
（上式中、Ｒ1は直鎖又は枝分かれ鎖アルキル又はアルケニル基である、８〜１６個の炭素原子を有するヒドロカルビル基であり、
ｍ及びｎは独立して１〜１０の値を有し、
ｍ＋ｎの合計は５〜１２であり、そして
各Ｘは、−Ｏ−を末端とするエチレンオキシド残基及び−Ｏ−を末端とするプロピレンオキシド残基から独立して選ばれ、それにより、式（Ｉ）の化合物は２つの末端ヒドロキシル基を含む）の第四級アンモニウム化合物の使用。
【発明の詳細な説明】
【技術分野】
【０００１】
関連出願への相互参照
本出願は、３５Ｕ．Ｓ．Ｃ．§１１９（ｅ）に基づいて２０１６年１１月３０日に出願された米国仮特許出願第６２／４２８，１２４号の優先権を主張し、その出願の全体を参照により本明細書に取り込む。
【０００２】
発明の分野
本発明は、水性バインダ系、該水性バインダ系を含むコーティング組成物、及び、該コーティング組成物を硬化させることなどによって該コーティング組成物から形成されるコーティングに関する。本発明はまた、関連する方法及び使用に関する。
【背景技術】
【０００３】
背景
コーティング組成物は、典型的には、キャリア液、１種以上のバインダポリマー及び添加剤を含む。これらのそれぞれは、単一の成分又は複数の成分を含むことができる。添加剤として顔料及び／又は染料などの着色剤を含むコーティング組成物は、塗料として知られうる。
【０００４】
コーティング組成物は水性バインダ系を含むことができる。例えば、ポリウレタンコーティング組成物は、水性バインダ系及びポリイソシアネートを含むことができる。水性バインダ系は水及び１種以上のヒドロキシル官能性成分を含み、これらの成分が一緒に混合されたときにポリイソシアネートと反応するであろう。水性バインダ系とポリイソシアネートとは互いに反応性があるので、それらは別々に貯蔵することができる。
【０００５】
水性バインダ系は少なくとも１種のヒドロキシル官能性バインダポリマーを含むことができる。コーティング組成物を基材に塗布する間に、バインダポリマーの反応により、コーティング組成物は基材上にフィルムを形成し、そして基材に付着する。コーティング組成物を基材に塗布した後に基材上にコーティングを形成するプロセスは硬化として知られうる。硬化コーティングは、硬度及び耐薬品性などの様々な望ましい特性を有することができる。
【０００６】
多くの添加剤はコーティング組成物及び／又はコーティング組成物用水性バインダ系の中に含まれることができる。これらとしては、顔料レオロジー調整剤、触媒、安定剤、乳化剤、分散剤及び他の界面活性剤が挙げられる。抗微生物性添加剤は、抗細菌効果、例えば静細菌効果及び／又は殺細菌効果を有する添加剤である。抗微生物性添加剤はまた、抗ウイルス効果及び／又は抗真菌効果を有することができる。
【０００７】
幾つかの第四級アンモニウム化合物は、細胞膜を損傷しそして細菌を殺すことにより抗細菌効果を有する。このメカニズムは、第四級アンモニウム基上の正電荷部位が細菌上の負電荷部位と相互作用することによる可能性が高い。
【０００８】
第四級アンモニウム化合物は、系及び／又は組成物に悪影響を及ぼす可能性が認められているため、典型的には水性バインダ系又はコーティング組成物中には含まれない。理論に制限されることなく、幾つかの第四級アンモニウム化合物のカチオン性は、多くのコーティング組成物の一般的なアニオン性と適合しない可能性があると考えられる。
【発明の概要】
【０００９】
発明の概要
ポリウレタンコーティングは二成分コーティング組成物から形成することができる。二成分コーティング組成物は、イソシアネート官能性成分（例えば、ポリイソシアネート）及びヒドロキシル官能性成分を含むことができる。これら２つの成分は混合時に反応する可能性があるので別々に貯蔵することができる。ヒドロキシル官能性成分は、水、ヒドロキシル官能性バインダポリマー及び他の添加剤を含む水性バインダ系であることができる。
【００１０】
本発明は、水性バインダ系中に特定の第四級アンモニウム化合物を含むことが水性バインダ系及び／又はコーティング組成物内での適合性、及び、硬化コーティングの硬度及び／又は耐薬品性などの１つ以上の所望の特性に悪影響を及ぼすことなく、硬化コーティングに抗微生物特性を驚くべきことに与え得るという出願人による認識に部分的に基づく。理論に縛られることなく、これは、第四級アンモニウム化合物が限定された範囲の５〜１２個のアルキレンオキシド残基を含み、そして水性バインダ系中で遊離しておりそして未反応であることに起因しうると考えられる。
【００１１】
水性バインダ系に含まれる場合に、本発明の第四級アンモニウム化合物は、それらの正／カチオン電荷にもかかわらず、バインダ系及びその後のコーティング組成物に適合性のままである。第四級アンモニウム化合物が水性バインダ系中で遊離かつ未反応であるときに、アルキレンオキシド残基は第四級アンモニウム部位での正電荷を不適合なアニオン性成分から遮蔽することができる。本明細書中の実施例は、第四級アンモニウム化合物を水性バインダ系と適合性にするために第四級アンモニウム化合物中に少なくとも５個のアルキレンオキシド残基が必要であることを示している。
【００１２】
さらに、第四級アンモニウム化合物中に１２個以下のアルキレンオキシド残基が必要とされる。理論に拘束されないが、１２個を超えるアルキレンオキシド残基は、第四級アンモニウム化合物を含むコーティング組成物から形成された硬化コーティングの硬度及び／又は耐薬品性を所望されずに損なうであろうと考えられる。
【００１３】
第四級アンモニウム化合物はまた、それらが所定の量で含まれる硬化コーティングに予想外に高い抗微生物活性（例えば、強い抗細菌効果）を提供する。それらのヒドロキシル官能性のために、第四級アンモニウム化合物は反応性添加剤でありそしてコーティング組成物が硬化したときに形成されるポリマーマトリックス中で反応する。これは、第四級アンモニウム化合物がポリマーマトリックス中に反応しているので、コーティングからの第四級アンモニウム化合物の浸出を防ぐことによって有益でありうる。第四級アンモニウム化合物をポリマーマトリックス中に直接反応させることによって、これはまた、コーティング表面の近く又はその表面にて第四級アンモニウム部位で正電荷を露出させることによって抗微生物効果を改善することができる。表面に有意な量の正電荷部位がある場合には、細菌及び他の微生物は硬化コーティングの表面から忌避されうる。
【００１４】
このように、第一の態様から見ると、本発明はコーティング組成物用水性バインダ系を提供し、ここで、該水性バインダ系は、
Ａ）水性バインダ系の全質量を基準として少なくとも１０ｗｔ％の水、
Ｂ）少なくとも１種のヒドロキシル官能性バインダポリマー、及び、
Ｃ）水性バインダ系の全質量を基準として０．１〜２０ｗｔ％の少なくとも１種の第四級アンモニウム化合物、ここで該第四級アンモニウム化合物はペンダント基を有するコア第四級アンモニウム基を含み、該ペンダント基は、
ｉ）直鎖又は枝分かれ鎖アルキル又はアルケニル基である、８〜１６個の炭素原子を有するヒドロカルビル基、及び、
ｉｉ）２個の独立したヒドロキシル末端基、ここで各ヒドロキシル末端基は１〜１０個のアルキレンオキシド残基を含みそして第四級アンモニウム化合物中のアルキレンオキシド残基の総数は５〜１２個である、
を含み、
ここでＢ）及びＣ）は水性バインダ系内で互いに共有結合していない。
【００１５】
第二の態様から見ると、本発明は、第一の態様による水性バインダ系及びポリイソシアネートを含むコーティング組成物を提供する。
【００１６】
第三の態様から見ると、本発明は、Ｂ）及びＣ）がポリイソシアネートと反応してポリマーマトリックスを形成するように、第二の態様によるコーティング組成物を硬化することによって得ることができるコーティングを提供する。
【００１７】
第四の態様から見ると、本発明は、第二の態様によるコーティング組成物を基材に塗布する工程、及び、該コーティング組成物を硬化させる工程を含む、基材上に抗微生物コーティングを提供する方法を提供する。
【００１８】
第五の態様から見ると、本発明は、水性コーティング組成物を硬化した際に形成されるポリマーマトリックス中に第四級アンモニウム化合物を反応させることによってコーティングに抗微生物活性を与えるための本明細書に記載の第四級アンモニウム化合物の使用を提供する。
【００１９】
本発明の任意の態様は、本発明のその態様又は本発明の任意の他の態様に関して本明細書に記載の任意の特徴を含むことができる。
【発明を実施するための形態】
【００２０】
発明の詳細な説明
本明細書で使用される任意の上限又は下限の量又は範囲の限度は独立して組み合わされてもよいことが理解されるであろう。
【００２１】
置換基中の炭素原子数（例えば、「Ｃ１〜Ｃ６」）を記載するときに、その数は、いかなる枝分かれ基中に存在するものも含めて、置換基中に存在する炭素原子の総数を指すことが理解されるであろう。さらに、例えば脂肪酸中の炭素原子の数を記載するときに、これはカルボン酸中のもの及びいかなる枝分かれ基中に存在するものも含む炭素原子の総数を指す。
【００２２】
本発明を製造するために使用することができる化学物質の多くは天然源から入手可能である。そのような化学物質は、それらの天然起源のために典型的には化学種の混合物を含む。そのような混合物が存在するために、本明細書で規定されている様々なパラメータは平均値であることができ、非整数であることができる。
【００２３】
成分又は組成物の「固形分」部分への言及は、溶媒又は水ではない成分又は組成物の全ての部分を指すことが理解されるであろう。例えば、コーティング組成物の固形分は、溶媒又は水を除いたすべての部分の合計である。
【００２４】
成分Ｂ）及びＣ）は水性バインダ系内で互いに共有結合していない。これは、第四級アンモニウム化合物を水性バインダ系内でより可動性にさせうるので有利であることができる。硬化してコーティングを形成すると、第四級アンモニウム化合物は他の成分と反応してポリマーマトリックスを形成しうる。硬化前の第四級アンモニウム化合物の移動度は、それがポリマーマトリックスに結合する前にそれがポリマーマトリックスの表面に近づくことを可能にし、その結果、そのカチオン電荷はコーティングの表面に近づく。理論に縛られるわけではないが、これはコーティングに向上した抗微生物活性を提供しうる。
【００２５】
水性バインダ系成分Ａ）-水
本発明の水性バインダ系は、水性バインダ系の全質量を基準として少なくとも１０ｗｔ％の水を含む。
【００２６】
好ましくは、水性バインダ系は、少なくとも２０ｗｔ％の水、より好ましくは少なくとも３０ｗｔ％の水、特に少なくとも４０ｗｔ％の水、望ましくは少なくとも４５ｗｔ％の水、特に少なくとも５０ｗｔ％の水を含み、すべては水性バインダ系の全質量を基準とする。水性バインダ系は、９０ｗｔ％以下の水、好ましくは８０ｗｔ％以下の水、特に７５ｗｔ％以下の水、望ましくは７０ｗｔ％以下の水を含むことができ、すべては水性バインダ系の全質量を基準とする。例えば、水性バインダ系は水性バインダ系の全質量を基準として４０〜８０ｗｔ％の水を含むことができる。
【００２７】
好ましくは、水性バインダ系は、すべて水性バインダの全質量を基準として１０ｗｔ％未満、より好ましくは５ｗｔ％未満、特に２ｗｔ％未満、望ましくは１ｗｔ％未満、特に０ｗｔ％の非水性溶媒を含む。水性バインダ系は実質的に非水性溶媒を含まなくてもよい。非水溶媒は有機溶媒であることができる。
【００２８】
水性バインダ系中の水／第四級アンモニウム化合物の質量比は、２０：１以下、好ましくは１５：１以下、より好ましくは１０：１以下であることができる。水性バインダ系中の水／第四級アンモニウム化合物の質量比は、少なくとも０．５：１、好ましくは少なくとも１：１、より好ましくは少なくとも２：１、特に少なくとも４：１、望ましくは少なくとも５：１であることができる。
【００２９】
水性バインダ系成分Ｂ）-ヒドロキシル官能性バインダポリマー
水性バインダ系は、Ｂ）少なくとも１種のヒドロキシル官能性バインダポリマーを含む。
【００３０】
ヒドロキシル官能性バインダポリマーはコーティングバインダポリマーであることができる。バインダポリマーはコーティング樹脂バインダポリマーであることができる。バインダポリマーは、第四級アンモニウム基を含まなくてよい。バインダポリマーは親水性であることができる。バインダポリマーは、少なくとも１個、好ましくは少なくとも２個のヒドロキシル基を含むことができる。バインダポリマーは、１０個以下、好ましくは８個以下のヒドロキシル基を含むことができる。バインダポリマーはポリオールであることができる。
【００３１】
ヒドロキシル官能性バインダポリマーは水溶性であることができる。室温（２０℃）で、バインダポリマーは、少なくとも１ｇ／１００ｇ水、好ましくは少なくとも５ｇ／１００ｇ水、特に少なくとも１０ｇ／１００ｇ水の溶解度を有することができる。バインダポリマーは、水中に乳化性及び／又は分散性、好ましくは分散性であることができる。水性バインダ系は、水Ａ）中のＢ）のエマルジョン及び／又は分散体を含むことができる。
【００３２】
ヒドロキシル官能性バインダポリマーは、ＤＩＮ ５３２４０-２（電位差測定法）に従って測定して、少なくとも１０、好ましくは少なくとも５０、より好ましくは少なくとも１００ｍｇＫＯＨ／ｇのヒドロキシル価を有することができる。バインダポリマーは、２５０ｍｇＫＯＨ／ｇ以下、好ましくは２００ｍｇＫＯＨ／ｇ以下、より好ましくは１５０ｍｇＫＯＨ／ｇ以下、特に１４０ｍｇＫＯＨ／ｇ以下のヒドロキシル価を有することができる。
【００３３】
ヒドロキシル官能性バインダポリマーは、ヒドロキシル価を参照して末端基分析によって決定される数平均分子量Ｍｎが少なくとも９００、好ましくは少なくとも１３００、より好ましくは少なくとも１５００、特に少なくとも２０００ｇ／ｍｏｌであることができる。バインダポリマーは、２０，０００ｇ／ｍｏｌ以下、好ましくは１０，０００ｇ／ｍｏｌ以下、より好ましくは６０００ｇ／ｍｏｌ以下、特に４０００ｇ／ｍｏｌ以下の数平均分子量Ｍｎを有することができる。
【００３４】
好ましくは、ヒドロキシル官能性バインダポリマーは、ポリ（メタ）アクリレート、ポリウレタン、ポリエステル及びそれらのコポリマーから選ばれる。バインダポリマーは、（メタ）アクリルポリマーポリオール、ウレタンポリマーポリオール、（メタ）アクリル-ウレタンポリマーポリオール又はポリエステルポリオールであることができる。好ましくは、バインダポリマーは（メタ）アクリルポリオール分散体又はポリウレタンポリオール分散体である。硬化コーティングにおいてより高い硬度が望まれる場合には、バインダポリマーは（メタ）アクリルポリマー成分を含むことができる。バインダポリマーは、モノマーとして、特にウレタンポリマー成分の一部として、ジメチロールプロピオン酸（ＤＭＰＡ）を含むことができる。
【００３５】
水中輸送型の適切なヒドロキシル官能性バインダポリマーの市販の例としては、Ａｌｌｅｎｅｘからの水中のアクリルポリオールエマルジョン／分散体であるＳｅｔａｑｕａ（商標）シリーズ（例えば、６５１５、６５１６、６５２０など）が挙げられる。さらなる例としては、Ａｌｂｅｒｄｉｎｇｋ（商標）ＡＣ２５９４のアクリルポリオール分散体、及びＡｌｂｅｒｄｉｎｇ ＢｏｌｌｅｙからのＡｌｂｅｒｄｉｎｇｋ Ｄｕｒ ９５ ＶＰのＯＨ末端ポリウレタン分散体が挙げられる。他の例としては、Ｃｏｖｅｓｔｒｏからのアクリルポリオール分散体Ｂａｙｈｙｄｒｏｌ（商標）Ａ２５４２、Ａ２６４６、Ａ２５４６が挙げられる。
【００３６】
水性バインダ系は、すべて水性バインダ系の全質量を基準として、少なくとも５ｗｔ％、好ましくは少なくとも１０ｗｔ％、より好ましくは少なくとも１５ｗｔ％、特に少なくとも２０ｗｔ％のヒドロキシル官能性バインダポリマーを含むことができる。水性バインダ系は、すべて水性バインダ系の全質量を基準として、７０ｗｔ％以下、好ましくは６０ｗｔ％以下、より好ましくは５０ｗｔ％以下、特に４０ｗｔ％以下のヒドロキシル官能性バインダポリマーを含むことができる。
【００３７】
好ましくは、水性バインダ系は、水性バインダ系の全質量を基準にして１０〜５０ｗｔ％のヒドロキシル官能性バインダポリマーを含む。
【００３８】
水性バインダ系中のヒドロキシル官能性バインダポリマー／第四級アンモニウム化合物の質量比は、１０：１以下、好ましくは８：１以下、より好ましくは５：１以下であることができる。水性バインダ系中のヒドロキシル官能性バインダポリマー／第四級アンモニウム化合物の質量比は、少なくとも１：１、好ましくは少なくとも２：１、より好ましくは少なくとも３：１、特に少なくとも４：１であることができる。
【００３９】
水性バインダ系成分Ｃ）-第四級アンモニウム化合物
水性バインダ系は、Ｃ）水性バインダ系の全質量を基準として０．１〜２０ｗｔ％の少なくとも１種の第四級アンモニウム化合物を含み、ここで、該第四級アンモニウム化合物は、ペンダント基を有するコア第四級アンモニウム基を含み、該ペンダント基は：
ｉ）直鎖又は枝分かれ鎖アルキル又はアルケニル基である８〜１６個の炭素原子を有するヒドロカルビル基、及び、
ｉｉ）２つの独立したヒドロキシル末端基、ここで、各ヒドロキシル末端基は１〜１０個のアルキレンオキシド残基を含みそして第四級アンモニウム化合物中のアルキレンオキシド残基の総数は５〜１２個である、
を含む。
【００４０】
全部で、第四級アンモニウム基は４個のペンダント基を有する。
【００４１】
ヒドロカルビル基は、少なくとも９個、好ましくは少なくとも１０個、特に少なくとも１１個の炭素原子を有することができる。ヒドロカルビル基は、１５個以下、好ましくは１４個以下、特に１３個以下の炭素原子を有することができる。ヒドロカルビル基は直鎖であることができる。ヒドロカルビル基は飽和であることができる。ヒドロカルビル基はアルキル基であることができる。これらの選好のうちの１つ以上は式（Ｉ）中のＲ1にも当てはまることができる。
【００４２】
各ヒドロキシル末端基は１〜１０個のアルキレンオキシド残基を含む。各基中のアルキレンオキシド残基は、典型的にはポリアルキレンオキシド鎖として存在する。各ポリアルキレンオキシド鎖は、好ましくは式：-（ＣrＨ2rＯ）q-を有し、ここでｑは鎖中のアルキレンオキシド残基の数であり、そしてｒは２、３又は４、好ましくは２又は３、すなわちエチレンオキシ（-Ｃ2Ｈ4Ｏ-）又はプロピレンオキシ（-Ｃ3Ｈ6Ｏ-）基である。各ポリアルキレンオキシド鎖に沿って異なるアルキレンオキシド残基が存在してもよい。各ポリアルキレンオキシド鎖はホモポリマーエチレンオキシド鎖であることが望ましい。しかしながら、鎖は、プロピレンオキシド残基のホモポリマー鎖、又はエチレンオキシド及びプロピレンオキシド残基の両方を含むブロック又はランダムコポリマー鎖であることができる。第四級アンモニウム化合物中の全アルキレンオキシド残基の百分率としてのエチレンオキシド残基のモル量は、少なくとも５０モル％、好ましくは少なくとも７０モル％、より好ましくは少なくとも８０モル％であることができる。第四級アンモニウム化合物中の全アルキレンオキシド残基の百分率としてのエチレンオキシド残基のモル量は、１００モル％以下、好ましくは９０モル％以下、より好ましくは８０モル％以下であることができる。第四級アンモニウム化合物中の全アルキレンオキシド残基の百分率としてのエチレンオキシド残基のモル量は１００％であることができる。
【００４３】
第四級アンモニウム化合物の各ポリアルキレンオキシド鎖中のアルキレンオキシド残基の平均数、すなわちパラメータｑの値は、１〜１０、好ましくは１〜７、より好ましくは２〜６の範囲である。あるいは、パラメータｑの値は１〜３、好ましくは２〜３であることができる。
【００４４】
第四級アンモニウム化合物中のアルキレンオキシド残基の総数、すなわち式（Ｉ）中のｍ＋ｎの合計は、５〜１２、好ましくは５〜１１、より好ましくは５〜１０、特に５〜９、特に５〜８の範囲である。あるいは、第四級アンモニウム化合物中のアルキレンオキシド残基の総数は、５〜７、好ましくは５〜６の範囲であることができる。
【００４５】
コア第四級アンモニウム基は、Ｃ1〜Ｃ8ヒドロカルビル基、より好ましくはＣ1〜Ｃ6アルキル基、特にＣ1〜Ｃ4アルキル基、そして望ましくはメチル基を含むさらなるペンダント基ｉｉｉ）を有する。
【００４６】
コア第四級アンモニウム基を形成するために使用される第四級化剤は、有機硫酸塩、硝酸塩、リン酸塩、酢酸塩又はハロゲン化物、好ましくは有機ハロゲン化物、特にアルキルハロゲン化物から選ぶことができる。第四級化剤は、塩化又は臭化メチル、好ましくは塩化メチルを含むことができる。
【００４７】
好ましくは、第四級アンモニウム化合物は式（Ｉ）のものである。
【化１】
0006951444.tif 000002
【００４８】
上式中、Ｒ1は直鎖又は枝分かれ鎖アルキル又はアルケニル基である、８〜１６個の炭素原子を有するヒドロカルビル基であり、
ｍ及びｎは独立して１〜１０、好ましくは１〜７、特に好ましくは２〜６の値を有し、
ｍ＋ｎの合計は５〜１２であり、そして
各Ｘは、-Ｏを末端とするエチレンオキシド残基及び-Ｏを末端とするプロピレンオキシド残基から独立して選ばれ、それにより、式（Ｉ）の化合物は２つの末端ヒドロキシル基を含む。
【００４９】
第四級アンモニウム化合物について本明細書に記載されている特徴及び選好は、式（Ｉ）に適用可能な特徴及び選好でもある。
【００５０】
水性バインダ系は、少なくとも２種の第四級アンモニウム化合物、好ましくは２種又は３種、特に２種の第四級アンモニウム化合物を含むことができる。各第四級アンモニウム化合物は、独立して本明細書に記載の通りであることができる。
【００５１】
水性バインダ系は、すべて水性バインダ系の全質量を基準として、少なくとも０．５ｗｔ％、好ましくは少なくとも１ｗｔ％、より好ましくは少なくとも２ｗｔ％、特に少なくとも４ｗｔ％の第四級アンモニウム化合物を含むことができる。水性バインダ系は、すべて水性バインダ系の全質量を基準として、１８ｗｔ％以下、好ましくは１５ｗｔ％以下、より好ましくは１２ｗｔ％以下、特に１０ｗｔ％以下の第四級アンモニウム化合物を含むことができる。
【００５２】
任意成分Ｄ）-さらなる添加剤
水性バインダ系は１種以上のさらなる添加剤を含むことができる。これらの添加剤は、顔料、染料、触媒、レオロジー調整剤、湿潤剤、脱泡剤、安定剤、充填剤、乳化剤、分散剤及び他の界面活性剤から選ぶことができる。
【００５３】
水性バインダ系は顔料を含むことができる。有機顔料の例は、アゾ顔料、フタロシアニン、キナクリドンである。無機顔料の例は、酸化鉄顔料、二酸化チタン及びカーボンブラックである。
【００５４】
水性バインダ系は染料を含むことができる。染料の例はアゾ、アジン、アントラキノン、アクリジン、シアニン、オキサジン、ポリメチン、チアジン及びトリアリールメタン染料である。これらの染料は塩基性染料又はカチオン染料、金属錯体、反応性染料、酸染料、硫黄染料、カップリング染料又は直接染料として使用することができる。
【００５５】
好ましくは、水性バインダ系は少なくとも１種の顔料又は染料を含む。別の実施形態において、水性バインダ系は顔料又は染料を含まなくてもよい。顔料又は染料を含まない水性バインダ系を、クリアーコーティング（又はクリアーコート）を形成するコーティング組成物中に使用することができる。このようなコーティング組成物はプライマー又はトップコートとして使用されうる。
【００５６】
水性バインダ系は触媒を含むことができる。適切な触媒としては、通常のポリウレタン触媒、例えば二価及び四価スズの化合物、より具体的には二価スズのジカルボキシレートならびにジアルキルスズジカルボキシレート及びジアルコキシレートが挙げられる。例としては、ジブチルスズジラウレート、ジブチルスズアセテート、ジオクチルスズジアセテート、ジブチルスズマレエート、スズ（II）オクトエート、スズ（II）フェノラート、及び二価及び四価スズのアセチルアセトネートが挙げられる。さらに、第三級アミン又はアミジンも、単独で又は前述のスズ化合物と組み合わせて使用することができる。アミンの例としては、テトラメチルブタンジアミン、ビス-（ジメチルアミノエチル）-エーテル、１，４-ジアザビシクロオクタン（ＤＡＢＣＯ）、１，８-ジアザビシクロ-（５．４．０）-ウンデカン、２，２'-ジモルホリノジエチルエーテル、ジメチルピペラジン及びそれらの混合物が挙げられる。
【００５７】
水性バインダ系は安定剤を含むことができる。適切な安定剤としては、水性バインダ系の製造、貯蔵及び塗布の間にその粘度を安定化させる材料が挙げられ、そして単官能カルボン酸クロリド及び非腐食性無機酸が挙げられる。そのような安定剤の例は、塩化ベンゾイル、リン酸又は亜リン酸である。さらに、適切な加水分解安定剤としては、例えばカルボジイミドタイプが挙げられる。酸化防止剤又は紫外線吸収剤である安定剤もまた使用されうる。そのような安定剤の例は、ＨＡＬＳヒンダードアミン光安定剤、ヒンダードフェノール及び第二級芳香族アミンなどの水素供与性酸化防止剤、ベンゾフラノン、オキサニリド、ベンゾフェノン、ベンゾトリアゾール及びＵＶ吸収性顔料である。
【００５８】
水性バインダ系は界面活性剤を含むことができる。適切な界面活性剤としては、ジメチルポリシロキサン、ポリオキシアルキレンポリオール変性ジメチルポリシロキサン及びアルキレングリコール変性ジメチルポリシロキサンなどのシリコーン界面活性剤、及び、脂肪酸塩、硫酸エステル塩、リン酸エステル塩及びスルホン酸塩などのアニオン性界面活性剤が挙げられる。好ましくは、水性バインダ系は、アニオン性界面活性剤及び非イオン性界面活性剤から選ばれる少なくとも１種の界面活性剤を含む。
【００５９】
水性バインダ系は充填剤を含むことができる。適切な充填剤としては、粘土、チョーク及びシリカなどの無機充填剤が挙げられる。
【００６０】
水性バインダ系は、水性バインダ系の全質量を基準として、少なくとも０．５ｗｔ％、好ましくは少なくとも１ｗｔ％、特に少なくとも２ｗｔ％のこのようなさらなる添加剤を含むことができる。水性バインダ系は、水性バインダ系の全質量を基準として、１０ｗｔ％以下、好ましくは８ｗｔ％以下、特に６ｗｔ％以下のそのようなさらなる添加剤を含むことができる。
【００６１】
コーティング組成物
本発明はまた、本明細書に記載の水性バインダ系とポリイソシアネートとを含むコーティング組成物を提供する。好ましくは、コーティング組成物は水性コーティング組成物である。コーティング組成物はポリウレタンコーティング組成物、好ましくは二成分（２Ｋ）ポリウレタンコーティング系であることができる。水性バインダ系は二成分ポリウレタンコーティング系の第一成分であることができ、ポリイソシアネートは第二成分であることができる。
【００６２】
ポリイソシアネートは親水性であることができる。好ましい親水性ポリイソシアネートは親水性の非イオン性基を含有するものである。親水性ポリイソシアネートは少なくとも１つのポリアルキレンエーテル基を含むことができる。ポリイソシアネートは水中に乳化性及び／又は分散性、好ましくは分散性であることができる。ポリイソシアネートは、第四級アンモニウム基を含まなくてよい。
【００６３】
ポリイソシアネートは、脂環式を含む脂肪族、又は芳香族であることができる。ポリイソシアネートは、エチレンジイソシアネート、１，２-ジイソシアナトプロパン、１，３-ジイソシアナトプロパン、１，６-ジイソシアナトヘキサン、１，４-ブチレンジイソシアネート、リジンジイソシアネート、ヘキサメチレンジイソシアネート（ＨＤＩ）、１，４-メチレンビス-（シクロヘキシルイソシアネート）及びイソホロンジイソシアネートから選ぶことができる。適切な芳香族イソシアネートは、トルエンジイソシアネート、ｍ−フェニレンジイソシアネート、ｐ−フェニレンジイソシアネート、キシリレンジイソシアネート、４，４'−ジフェニルメタンジイソシアネート、ポリメチレンポリフェニルジイソシアネート、３，３'−ジメチル−４，４'−ビフェニレンジイソシアネート、３，３'-ジメチル-４，４'-ジフェニルメタンジイソシアネート、３，３-ジクロロ-４，４'-ビフェニレンジイソシアネート、１，５-ナフタレンジイソシアネート、又は、それらの変性化合物、例えばそれらのウレトイミン変性化合物から選ぶことができる。脂肪族ポリイソシアネート、特にヘキサメチレンジイソシアネート及びイソホロンジイソシアネートは好ましい。
【００６４】
ポリイソシアネートは脂肪族ポリイソシアネート及び親水性ポリイソシアネートから選ぶことができる。
【００６５】
このような脂肪族又は芳香族ポリイソシアネートのビウレット、アロホネート及び／又はイソシアヌレートも使用に適している。本発明での使用に好ましいのはポリイソシアネート、特にヘキサメチレンジイソシアネート及びイソホロンジイソシアネートなどの脂肪族ポリイソシアネートのビウレット及びイソシアヌレートである。最も好ましいのは、ヘキサメチレンジイソシアネートのビウレット及びイソシアヌレートである。
【００６６】
ポリイソシアネートは、本明細書に記載されるとおりに測定して、少なくとも１０ｗｔ％、好ましくは少なくとも１５ｗｔ％のイソシアネート（ＮＣＯ）値を有することができる。ポリイソシアネートは、本明細書中に記載されるとおりに測定して、３０ｗｔ％以下、好ましくは２５ｗｔ％以下のイソシアネート値を有することができる。
【００６７】
適切なポリイソシアネートの市販の例としては、Ｂａｙｈｙｄｕｒ（商標）ＸＰ２５６５、Ｎ３９００、ＸＰ２７３０、Ｅａｓａｑｕａ（商標）ＸＤ ４０１、ＸＬ ６００、Ｍ ５０１及びＴｏｌｏｎａｔｅ ＨＤＴ―ＬＶが挙げられる。
【００６８】
コーティング組成物は、１種より多く、好ましくは２又は３種、特に２種のポリイソシアネートを含むことができる。ポリイソシアネートは、本明細書に記載のものから選ぶことができる。
【００６９】
コーティング組成物は、すべてコーティング組成物の全質量を基準として、少なくとも１ｗｔ％、好ましくは少なくとも２ｗｔ％、特に少なくとも５ｗｔ％、望ましくは少なくとも１０ｗｔ％のポリイソシアネートを含むことができる。コーティング組成物は、すべてコーティング組成物の全質量を基準として、５０ｗｔ％以下、好ましくは４０ｗｔ％以下、特に３０ｗｔ％以下のポリイソシアネートを含むことができる。
【００７０】
硬化前のコーティング組成物の固形分中の遊離イソシアネート基／遊離ヒドロキシル基のモル比（ＮＣＯ／ＯＨ比）は、少なくとも０．７、好ましくは少なくとも０．８、より好ましくは少なくとも０．９、特に少なくとも１であることができる。ＮＣＯ／ＯＨ比は、３以下、好ましくは２．５以下、より好ましくは２以下、特に１．８以下であることができる。より高いＮＣＯ／ＯＨ比は、硬化コーティングに対して改善された硬度及び／又は耐薬品性を提供することができる。
【００７１】
コーティング組成物は、ＤＩＮ ＥＮ ＩＳＯ ３２５１によれば、コーティング組成物の全質量を基準として少なくとも２５ｗｔ％、好ましくは少なくとも３０ｗｔ％、より好ましくは少なくとも３５ｗｔ％、特に少なくとも４０ｗｔ％の全固形分を有することができる。コーティング組成物は、コーティング組成物の全質量を基準として、８０ｗｔ％以下、好ましくは７０ｗｔ％以下、より好ましくは６５ｗｔ％以下、特に６０ｗｔ％以下の全固形分を有することができる。
【００７２】
コーティング組成物は、すべてコーティング組成物の全質量を基準として、少なくとも１０ｗｔ％の水、好ましくは少なくとも２０ｗｔ％の水、特に少なくとも３０ｗｔ％の水を含むことができる。コーティング組成物は、すべてコーティング組成物の全質量を基準として、９０ｗｔ％以下の水、好ましくは８０ｗｔ％以下の水、特に７０ｗｔ％以下の水を含むことができる。
【００７３】
本発明のコーティング組成物は、スプレイ塗布、ブラシ塗布、ローラ塗布、ペイントミット、及び、当該技術分野で公知の他の技術を含むいかなる数の技術によっても基材に塗布することができる。多数の基材はコーティング組成物の塗布に適している。基材は、金属、特に鋼及びアルミニウム、木材、れんが、コンクリート及びプラスチックから選ぶことができる。基材は、外壁、内壁又は床であることができる。
【００７４】
コーティング組成物は、基材上のプライマーコーティングとして塗布することができる。オーバーコート又はトップコートなどのさらなるコーティング層をプライマーコーティングの上に塗布することができる。コーティング組成物はトップコートとして塗布することができる。コーティング組成物は、塗料又はラッカー、好ましくは塗料であることができる。コーティング組成物は、着色添加剤、例えば顔料及び／又は染料を含むことができる。
【００７５】
コーティング組成物はクリアコートであることができる。コーティング組成物は、透明又は実質的に透明、好ましくは透明であることができる。コーティング組成物は着色剤添加剤を含まなくてよく、例えばそれは顔料及び／又は染料を含まなくてよい。
【００７６】
コーティング組成物は、約０℃〜約５０℃、好ましくは１０℃〜４０℃の範囲の温度で塗布及び硬化することができる。好ましくは、コーティング組成物は周囲温度（例えば、２０℃〜３０℃）で硬化する。コーティングは追加の熱源を使用せずに硬化させることができる。より低い硬化温度は、硬化コーティング中の抗微生物活性を損なう可能性を減らすことができる。
【００７７】
コーティング
本発明はまた、Ｂ）及びＣ）がポリイソシアネートと反応してポリマーマトリックスを形成するようにして、本明細書に記載のコーティング組成物を硬化させることによって得られるコーティングを提供する。好ましくは、コーティングは、本明細書に記載のとおりのコーティング組成物を硬化させることによって得られる。ヒドロキシル官能性バインダポリマー上のヒドロキシル基はポリイソシアネートと反応することができる。第四級アンモニウム化合物上のヒドロキシル基はポリイソシアネートと反応することができる。
【００７８】
好ましくは、コーティングは抗微生物性コーティングである。コーティングは抗微生物活性を有することができる。抗微生物活性は、細菌、ウイルス及び真菌に対する、好ましくは細菌に対するものであることができる。コーティングは、グラム陰性細菌（例えば、大腸菌（Ｅ．ｃｏｌｉ））及びグラム陽性細菌（例えば、Ｓ.Ｓｉｍｕｌａｎｓなどのブドウ球菌）に対する抗微生物活性を有することができる。
【００７９】
コーティングは、本明細書に記載のとおりのＪＩＳ Ｚ ２８０１によれば、少なくともｌｏｇ ２減少、好ましくは少なくともｌｏｇ ２．１減少、より好ましくは少なくともｌｏｇ ２．５減少、特に少なくともｌｏｇ ３減少の大腸菌（Ｅ．ｃｏｌｉ）活性の抗微生物活性を有することができる。コーティングは、ｌｏｇ ７減少以下、好ましくはｌｏｇ ６．５減少以下の大腸菌（Ｅ．ｃｏｌｉ）活性の抗微生物活性を有することができる。
【００８０】
コーティングは、本明細書に記載のとおりのＪＩＳ Ｚ ２８０１によれば、少なくともｌｏｇ ２減少、好ましくは少なくともｌｏｇ ２．５減少、より好ましくは少なくともｌｏｇ ３減少、特に少なくともｌｏｇ ３．５減少、望ましくは少なくともｌｏｇ ４減少のブドウ球菌活性（例えば、Ｓ．Ｓｉｍｕｌａｎｓ活性）の抗微生物活性を有することができる。コーティングは、ｌｏｇ ７減少以下、好ましくはｌｏｇ ６．５減少以下のブドウ球菌活性の抗微生物活性を有することができる。
【００８１】
コーティング中の高レベルの抗微生物活性は、部分的には、水性バインダ系内で移動性である第四級アンモニウム化合物に起因しうる。理論に拘束されないが、極性溶媒としての水の存在は、コーティングがコーティングの表面に近い位置で硬化されるときに形成されるポリマーマトリックス中で第四級アンモニウム化合物を反応させ、それによって、第四級アンモニウム化合物上の正電荷がより大きな抗微生物効果を有することを可能にする。
【００８２】
コーティングは、コーティングの全質量を基準として、少なくとも１ｗｔ％、好ましくは少なくとも２ｗｔ％、より好ましくは少なくとも４ｗｔ％、特に少なくとも６ｗｔ％の第四級アンモニウム化合物を含むことができる。コーティングは、コーティングの全質量を基準として、２０ｗｔ％以下、好ましくは１８ｗｔ％以下、より好ましくは１６ｗｔ％以下、特に１４ｗｔ％以下、望ましくは１２ｗｔ％以下の第四級アンモニウム化合物を含むことができる。
【００８３】
コーティングは、コーティングの全固形分を基準として、少なくとも１ｗｔ％、好ましくは少なくとも２ｗｔ％、より好ましくは少なくとも４ｗｔ％、特に少なくとも６ｗｔ％の第四級アンモニウム化合物を含むことができる。コーティングは、コーティングの全固形分を基準として、２０ｗｔ％以下、好ましくは１８ｗｔ％以下、より好ましくは１６ｗｔ％以下、特に１４ｗｔ％以下、望ましくは１２ｗｔ％以下の第四級アンモニウム化合物を含むことができる。
【００８４】
コーティングの硬度は、圧力、摩擦又は引っ掻きなどの機械的力に対するコーティングの耐性を示しうる。コーティングの硬度はケーニッヒ硬度によって測定することができる。コーティング（硬化後）は、ＤＩＮ ＩＳＯ ２８１５に従って測定したときに、少なくとも５０秒、好ましくは少なくとも６０秒、より好ましくは少なくとも７０秒、特に少なくとも８０秒のケーニッヒ硬度を有することができる。コーティングは、ＤＩＮ ＩＳＯ ２８１５に従って測定したときに、１８０秒以下、好ましくは１７０秒以下のケーニッヒ硬度を有することができる。
【００８５】
コーティングは、工業用コーティング、建築用コーティング、金属コーティング、プラスチックコーティング、外壁コーティング、内壁コーティング又は床コーティングであることができる。コーティングはプライマーコーティング又はトップコーティングであることができる。コーティングはクリア（例えば透明）コーティングであることができる。
【００８６】
本発明はまた、本明細書中に記載されるとおりのコーティング組成物を基材に塗布する工程及び該コーティング組成物を硬化させる工程を含む、基材上に抗微生物コーティングを提供する方法を提供する。
【００８７】
本発明はまた、水性コーティング組成物の硬化時に形成されるポリマーマトリックス中に第四級アンモニウム化合物を反応させることによってコーティングに抗微生物活性を与えるための、本明細書に記載のとおりの第四級アンモニウム化合物の使用を提供する。
【００８８】
開示された特徴のいずれか又はすべて、及び／又は、記載された方法もしくはプロセスのいずれか又はすべての工程は、本発明のいかなる態様においても使用されうる。
【実施例】
【００８９】
例
本発明を以下の非限定的な実施例によって説明する。
【００９０】
本明細書に記載のすべての試験手順及び物理的パラメータは、本明細書に別段の記載がない限り、又は参照試験方法及び手順に別段の記載がない限り、大気圧、室温（すなわち約２０℃）及び相対湿度５０％で決定された。
【００９１】
特記しない限り、すべての部及び百分率は質量基準である。実施例中の「固形分」への言及はすべて、溶媒又は水ではない成分の部分を指す。
【００９２】
実施例で使用した化合物は以下のように同定される。
・Ｓｅｔａｑｕａ（商標）６５１５-Ａｌｌｎｅｘからのアクリルポリオールエマルジョン
・Ｓｅｔａｑｕａ ６５１６−Ａｌｌｎｅｘからのアクリルポリオールエマルジョン
・Ｓｅｔａｑｕａ ６５２０−Ａｌｌｎｅｘからのアクリルポリオール分散体
・Ａｌｂｅｒｄｉｎｇｋ（商標）ＡＣ２５９４−Ａｌｂｅｒｄｉｎｇｋ Ｂｏｌｅｙからのアクリルポリオール分散体
・ＴＥＧＯ（商標）Ｆｏａｍｅｘ ８２２−Ｅｖｏｎｉｋからの脱泡剤エマルジョン
・ＢＹＫ（商標）３４９−ＢＹＫからの湿潤剤
・Ｔａｆｉｇｅｌ（商標）ＰＵＲ ４０−Ｍｕｎｚｉｎｇ Ｃｈｅｍｉｅ ＧｍｂＨからのレオロジー調整剤
・Ｂａｙｈｙｄｕｒ（商標）ＸＰ２６５５−Ｃｏｖｅｓｔｒｏからのヘキサメチレンジイソシアネートをベースとするポリイソシアネート。
【００９３】
試験方法
本明細書において、以下の試験方法を使用した。
（ｉ）ヒドロキシル価を参照して末端基分析により数平均分子量を求めた。
（ｉｉ）ヒドロキシル価は、サンプル１ｇのヒドロキシル含有量に相当する水酸化カリウムのｍｇ数として定義され、アセチル化とそれに続く過剰の無水酢酸の加水分解によって測定した。続いて、形成された酢酸をエタノール性水酸化カリウム溶液で滴定した。
（ｉｉｉ）酸価は、サンプル１ｇ中の遊離脂肪酸を中和するのに必要とされる水酸化カリウムのｍｇ数として定義され、そして標準水酸化カリウム溶液を用いる直接滴定により測定した。
（ｉｖ）イソシアネート（ＮＣＯ）値又は含有量は、サンプルの全質量に基づくサンプル中のイソシアネートの質量％含有量として定義され、そして過剰のジブチルアミンと反応させ、そして塩酸で逆滴定することにより決定した。
（ｖ）既知の分子量を有するカチオン性第四級アンモニウム化合物中の％カチオン性活性剤は、ＩＳＯ ２８７１に従ってアニオン性溶液での滴定を用いて決定される。
（ｖｉ）ケーニッヒ硬度は、ＤＩＮ ＩＳＯ ２８１５に従って試験した。
（ｖｉｉ）耐薬品性は、ＤＩＮ１２７２０に従って評価され、ここでコーティングサンプルは所定の時間スポットテストされ、５＝損傷なし、から０＝完全損傷までの等級が与えられた。
（ｖｉｉｉ）硬化コーティングの抗微生物特性は、日本規格ＪＩＳ Ｚ ２８０１（２０１０）「抗細菌製品-抗細菌活性及び有効性についての試験」に従って決定した。抗微生物活性をＳ．Ｓｉｍｕｌａｎｓ（ＡＴＣＣ ２７８４８；グラム陽性細菌）及び大腸菌（Ｅ．ｃｏｌｉ）（ＡＴＣＣ ２３７１６；グラム陰性細菌）に対して試験した。バードアプリケータを使用して１２０μｍの湿潤コーティング厚さでレナータＰ１２１−１０Ｎシートにコーティングを塗布し、周囲温度で少なくとも１週間硬化させた。微生物懸濁液を調製し、そして１×１０5〜１×１０6細胞／ｍｌに調整した。コーティングサンプルをペトリ皿に入れ、これらの懸濁液０．１ｍｌを接種した。接種材料をガラスシートで覆い、サンプルを３５℃（細菌）で２４時間インキュベートした。インキュベーション後に、１０ｍｌのブロスを各ペトリ皿に添加し、カバーガラスシートを取り除き、そしてペトリ皿を穏やかに旋回させることにより生存微生物をブロス中に混合した。洗い流し物を１００倍及び１０００倍に希釈し、洗い流し物及び希釈物を微生物用の適切な栄養寒天を用いてプレーティングした。プレートを３５℃（細菌）で２４時間インキュベートし、その後、コロニーを計数した。抗微生物活性は、試験コーティングの生存微生物の対数を参照基材（ガラスシート）のそれから差し引くことによって計算した。ｌｏｇ ２減少は「抗微生物性」と規定され、９９％の微生物の不活化に相当する。試験は複数回行った。
【００９４】
例1
本発明による第四級アンモニウム化合物は以下のとおりに合成した。
【００９５】
１００質量部のココアミン-２ＥＯ（ココアミン-２ＥＯは、後に２モルのエチレンオキシドでエトキシル化されたＣ１２アルキルアミン−従って２ＥＯを含むココナッツ脂肪酸から誘導されたアミンである）及び０．１７質量部の触媒（苛性カリ、水中４５ｗｔ％）を加圧反応器（Ｐａｒｒ）に装入した。撹拌しながら窒素を流しながら、温度をゆっくりと１５０〜１６０℃に上げた。この温度に達すると、エチレンオキシドを反応器にフィードする。添加後、所望の酸価及びヒドロキシル価が得られるまで、反応をこの温度で２時間保持した。得られた生成物は全部で８個のエチレンオキシド残基（８ＥＯ）を含み、それぞれ平均４ＥＯを有する２個のエチレンオキシド鎖の間で分割されていた。生成物は２ｍｇＫＯＨ／ｇ未満の酸価及び２００〜２１５ｍｇＫＯＨ／ｇのヒドロキシル価を有していた。この生成物はココアミン-８ＥＯと呼ばれる。
【００９６】
１００質量部（１モル）のココアミン-８ＥＯを、撹拌しながら窒素を流しながら加圧反応器（Ｐａｒｒ）に入れた。Ｎ2で３０分間、１ｐｓｉの圧力で温度を７５〜８０℃まで上げた。８．６質量部（１モル）の塩化メチルを反応器に加えてココアミン-８ＥＯを第四級化した。所望の酸価及びヒドロキシル価ならびに第四級化の量が得られるまで反応を続けた。得られた生成物は、＜１ｍｇＫＯＨ／ｇの酸価及び１０７ｍｇＫＯＨ／ｇのヒドロキシル価を有し、そしてココ-８ＥＯ-クワットと称される。ココ−８ＥＯ−クワットの％カチオン活性は、ＩＳＯ ２８７１に従って試験され、少なくとも９０％であると決定された。
【００９７】
例２
例１の第四級アンモニウム化合物（クワット）の幾つかのアルコキシル化変種を同等の手順に従って製造したが、生成物中のエチレンオキシド（ＥＯ）残基及びプロピレンオキシド（ＰＯ）残基の量を変えた。
【００９８】
本発明に必要とされるクワット中の最小５個より少ないアルキレンオキシド残基を有する、本発明によらない２つの比較例（ココ-３ＥＯ-クワット及びココ-４ＥＯ-クワット）も製造した。
【００９９】
次に全てのクワット変種を本発明による水性バインダ系における適合性について試験した。Ｓｅｔａｑｕａ ６５２０を使用して適合性について試験した水性バインダ系の組成を表１に示す。
【０１００】
【表１】
0006951444.tif 000003
【０１０１】
Ｓｅｔａｑｕａ ６５１５、６５１６及びＡｌｂｅｒｄｉｎｇｋ ＡＣ２５９４におけるさらなるヒドロキシル官能性バインダポリマーもまた、表２に示されるように適合性について試験した。適合性評価は、成分が一緒に混合された後１時間までに相分離が起こらないという目視検査であった。結果を表２に示す。表中、適合性は「+」、非適合性は「-」として示されている。
【０１０２】
【表２】
0006951444.tif 000004
【０１０３】
表２から、比較例は水性バインダ系中のヒドロキシル官能性バインダポリマーと適合性ではないことが分かる。これは、比較例のエトキシル化度が低すぎる（３及び４モルＥＯ）ためであると考えられる。
【０１０４】
例３
本発明の水性バインダ系を含むコーティング組成物から形成された硬化コーティングの特性を調べた。Ｓｅｔａｑｕａ ６５２０を含むコーティング組成物を表３に示す。水性パートＡ１及びＡ２は水性バインダ系の１００ｗｔ％を構成する。ポリイソシアネートパートＢは、水性バインダ系（Ａ１＋Ａ２）１００質量部に対して１９質量部（ｗｔ％）で添加される。
【０１０５】
【表３】
0006951444.tif 000005
【０１０６】
コーティング組成物は、最初に室温で均一な混合物が得られるまでパートＡ１に記載の成分を混合し、続いてパートＡ２を添加し、均一な水性バインダ系が得られるまで再び混合することによって調製した。Ａ２を含まない比較例も作製した。
【０１０７】
コーティング組成物を基材に塗布する直前に、パートＢに記載のイソシアネートを水性バインダ系（Ａ１＋Ａ２）に添加し、そして混合した。コーティング組成物を基材としてのガラス上に塗布し、ここで、該ガラス上に１２０μｍのコーティング組成物のフィルムを塗布器フレーム（ＢＹＫ ＰＡ-２０３０）の助けを用いて塗布し、硬度及び耐薬品性評価を行った。微生物評価のために、コーティング組成物をレナータ（Lenata） Ｐ １２１−１０Ｎシート上に塗布した。
【０１０８】
硬化コーティング特性を評価し、そして結果を表４に示す。
【０１０９】
【表４】
0006951444.tif 000006
【０１１０】
表４から、第四級アンモニウム化合物を含まない比較例は、コーティング中で最も高い硬度及び耐薬品性を有するが、抗微生物効果を有しなかったことが分かる。本発明による他のすべての実施例は、大腸菌（E.coli、グラム陰性細菌）及びスタフィロコッカス・シムランス（S.Simulans、グラム陽性細菌）活性の対数減少が少なくとも２であることによって示されるように、有意な抗微生物効果を有した。２の対数減少は微生物活性の９９％の阻害に相当する。第四級アンモニウム化合物中に１２モルのエトキシル化が存在すると、硬化コーティングの硬度が５モル（１５４秒）及び８モル（１６２秒）と比較したときに有意に減少すること（９４秒）も分かる。
【０１１１】
例４
例３のコーティング組成物の変更は、表３のＳｅｔａｑｕａ ６５２０をＡｌｂｅｒｄｉｎｇｋ ＡＣ ２５９４と交換することによってなされた。結果を表５に示す。
【０１１２】
【表５】
0006951444.tif 000007
【０１１３】
表５から、第四級アンモニウム化合物を含まない比較例は最も高い硬度を有するが、有意な抗微生物効果を有しなかったことが分かる。本発明による他の全ての実施例は、大腸菌及びＳ．Ｓｉｍｕｌａｎｓ活性の対数減少が少なくとも２であることによって示されるように、抗微生物効果を有した。２の対数減少は、微生物活性の９９％の阻害に相当する。第四級アンモニウム化合物中に１２モルのエトキシル化が存在すると、コーティングの耐薬品性が低下することも分かる。
【０１１４】
本発明は、例としてのみ記載されている上記実施形態の詳細に限定されるべきではないことが理解されるべきである。多くの変形は可能である。